Brevet FR3128463A1 — publié le 20230428

Procédé de préparation d’un matériau ( co ) polyimide électro-actif. La présente invention vise à titre principal un procédé de préparation d’un matériau (co)polyimide électro-actif par polycondensation d’au moins au moins un composé aromatique polycondensé choisi parmi les acides tétracarboxyliques aromatiques polycondensés et les di-anhydrides d’acide aromatique polycondensé et d’au moins une diamine aliphatique secondaire, en un milieu solvant aqueux et en particulier en de l’eau. Figure pour l’abrégé : Néant Procédé de préparation d’un matériau (co)polyimide électro-actif. La présente invention a trait au domaine du stockage électrochimique de l’énergie, et en particulier à celui des batteries à matériaux d’électrodes organiques. Elle vise plus particulièrement la préparation de matériaux de type (co)polyimide, notamment utiles comme matériaux actifs d’électrodes organiques dans des systèmes électrochimiques, en particulier dans des batteries au lithium. Les batteries au lithium sont de plus en plus utilisées comme sources d’énergie autonome, notamment dans l’électronique portable. Ces batteries au lithium trouvent en effet de multiples applications, en particulier dans les nouvelles technologies de l’information et de la communication (NTIC), des dispositifs médicaux, les véhicules électriques, le stockage de l’énergie de cellules photovoltaïques, etc. Pour répondre à des contraintes de coût, de volume de production, d’amélioration de performances en puissance mais aussi de respect à l’égard de l’environnement, des nouveaux matériaux actifs d’électrodes et des procédés de préparation de matériaux actifs d’électrode sont en permanence recherchés. A ce titre, les matériaux d'électrodes organiques se sont révélés particulièrement intéressants pour les systèmes de stockage d'énergie modernes en raison de leur durabilité des ressources et de leur respect de l'environnement. Parmi ces matériaux d'électrodes organiques, les matériaux d'électrodes polymériques comme les (co)polyimides s’avèrent particulièrement avantageux au regard de leur meilleure stabilité au cyclage utilisé pour les batteries lithium-ion, comparativement aux petites molécules organiques. Malheureusement, le procédé de synthèse, conventionnellement considéré pour élaborer ces matériaux de type (co)polyimide n’est pas conforme au principe du respect des préoccupations de l’environnement. En effet, il requiert de réaliser l’ensemble de ces étapes, à savoir la polycondensation d’un dianhydride aromatique avec une diamine pour former un intermédiaire appelé polyacide amique, et la transformation ultérieure de celui-ci en (co)polyimide par élévation de la température ou par une déshydratation chimique, dans un solvant aprotique polaire, comme le diméthylacétamide, le diméthylformamide, les crésols ou encore dans la N-méthylpyrrolidone. Or aucun de ces solvants n’est inoffensif à l’égard de l’environnement. La présente invention a donc précisément pour objet de proposer une nouvelle méthode de préparation d’un matériau (co)polyimide permettant de s’affranchir de cette non-conformité. Plus particulièrement, l’invention concerne, selon un premier de ses aspects, un procédé de préparation d’un matériau (co)polyimide électro-actif, comprenant au moins les étapes consistant à : (i) disposer d’une formulation contenant en milieu solvant au moins une diamine aliphatique secondaire et au moins un composé aromatique polycondensé choisi parmi les acides tétracarboxyliques aromatiques polycondensés et les di-anhydrides d’acide aromatique polycondensé, (ii) exposer ladite formulation (i) à des conditions propices à la polycondensation desdits composé(s) aromatique(s) polycondensé(s) et diamine(s) pour former ledit (co)polyimide et (ii) éliminer ledit milieu solvant, caractérisé en ce que ledit milieu solvant consiste en un milieu solvant aqueux et en particulier en de l’eau. Selon une variante particulière de l’invention le composé aromatique polycondensé est un di-anhydride d’acide aromatique polycondensé. L’invention concerne encore un matériau (co)polyimide obtenu par le procédé selon l’invention tel que défini précédemment. Le procédé de préparation d’un matériau (co)polyimide selon l’invention s’avère avantageux à plusieurs titres. Tout d’abord, la synthèse a lieu en milieu aqueux et non dans un milieu organique plus toxique. Par ailleurs, la réaction de transformation est totale et il n’est donc avantageusement pas constaté de traces du précurseur anhydride qui seraient susceptibles d’abaisser les performances électrochimiques en batterie du matériau (co)polyimide ainsi synthétisé. Les inventeurs ont donc constaté qu’il est possible d’accéder via un tel procédé, à un matériau (co)polyimide particulièrement avantageux à titre de matériau actif d’électrodes organiques, en particulier pour des batteries secondaires au lithium. Ainsi, l’invention concerne également selon un autre de ses aspects, l’utilisation d’un matériau (co)polyimide obtenu par le procédé de l’invention, à titre de matériau actif d’électrode. Elle concerne encore une électrode comprenant, à titre de matériau actif, au moins un matériau (co)polyimide obtenu par le procédé de l’invention. Elle concerne également un procédé de préparation d’une telle électrode comprenant au moins les étapes suivantes consistant à : (a) disposer d’une dispersion comprenant, dans un milieu aqueux ou organique, au moins un matériau (co)polyimide obtenu selon l’invention, et éventuellement un ou plusieurs additif(s) conducteur(s) électronique(s) et/ou liant(s) ; (b) procéder au dépôt de tout ou partie de ladite dispersion (a) à la surface d’un collecteur de courant, par exemple, de type feuillard en aluminium ; et (c) évaporer ledit milieu aqueux ou organique pour former ladite électrode. Comme illustré dans les exemples qui suivent, une électrode organique mettant en œuvre un matériau (co)polyimide selon l’invention permet d’accéder à un système électrochimique, tel qu’une batterie au lithium, présentant avantageusement d’excellentes performances électrochimiques, en particulier en termes de stabilité en cyclage. L’invention concerne encore, selon un autre de ses aspects, un système électrochimique comprenant au moins une électrode selon l’invention. Un tel système électrochimique est plus particulièrement une batterie organique, en particulier une batterie en configuration cation-ion, notamment une batterie lithium-ion, sodium-ion, potassium-ion, magnésium-ion. D’autres caractéristiques, variantes et avantages des objets de l’invention, ressortiront mieux à la lecture de la description, des exemples et figures qui vont suivre, donnés à titre illustratif et non limitatif de l’invention. Dans la suite du texte, les expressions « compris entre … et … », « allant de … à … » et « variant de … à … » sont équivalentes et entendent signifier que les bornes sont incluses, sauf mention contraire. représente les deux spectres d’analyse IR à transformation de Fournier, IR-ATF, de polyimides conforme et non conforme à l’invention préparés en exemple 1. représente l’évolution de la capacité spécifique (en mAh/g) en fonction du nombre de cycles, à des régimes croissants (5 cycles à C/10, C/5, C/2, C, C, 2C, 5C, et 50 cycles à C), pour une batterie mettant en œuvre une électrode formée d’un polyimide obtenu selon l’invention ou une électrode formée d’un polyimide obtenu par un procédé non conforme . Procédé de préparation d’un matériau (co)polyimide électro-actif, comprenant au moins les étapes consistant à : (i) disposer d’une formulation contenant en milieu solvant au moins une diamine aliphatique secondaire et au moins un composé aromatique polycondensé choisi parmi les acides tétracarboxyliques aromatiques polycondensés et les di-anhydrides d’acide aromatique polycondensé, (ii) exposer ladite formulation (i) à des conditions propices à la polycondensation desdits composé(s) aromatique(s) polycondensé(s) et diamine(s) pour former ledit (co)polyimide et (iii) éliminer ledit milieu solvant, caractérisé en ce que ledit milieu solvant consiste en un milieu solvant aqueux et en particulier en de l’eau. Procédé selon la revendication 1, dans lequel le di-anhydride d’acide aromatique polycondensé est choisi parmi les di-anhydrides d’acide tétracarboxylique dont la structure aromatique polycyclique dérive de l’anthracène, du benzoanthracène, du benzofluoranthène, du 1,12-benzopérylène, du benzopyrène, du chrysène, du dibenzoacridine, du dibenzoanthracène, du dibenzofurane, du dibenzopyrène, du pérylène ou du phénanthrène. Procédé selon la revendication 1 ou 2, dans lequel l’acide tétracarboxylique aromatique polycondensé est choisi parmi les acides tétracarboxyliques, dont la structure aromatique polycondensée dérive de l’anthracène, du benzoanthracène, du benzofluoranthène, du 1,12-benzopérylène, du benzopyrène, du chrysène, du dibenzoacridine, du dibenzoanthracène, du dibenzofurane, du dibenzopyrène, du pérylène et du phénanthrène, de préférence non hydroxylés et de préférence est choisi parmi l’acide 1,2,5,6- naphthalènetétracarboxylique, l’acide 2,3,6,7-naphthalènetétracarboxylique, l’acide 3,4,9,10-pérylènetétracarboxylique et leurs mélanges. Procédé selon l’une quelconque des revendications 1 à 3, dans lequel ledit composé aromatique polycondensé est le di-anhydride de l’acide 3,4,9,10-pérylènetétracarboxylique. Procédé selon l’une quelconque des revendications précédentes, dans lequel la diamine aliphatique secondaire est de formule (I) NH 2 -(R) n -NH 2 (I) avec - n étant égal à zéro ou 1 et de préférence égal à 1 et - R étant un radical divalent hydrocarboné, linéaire ou ramifié, en C1 à C20 , saturé ou insaturé dont la chaîne hydrocarbonée divalente peut être interrompue par un ou plusieurs hétéroatomes, en particulier par un ou plusieurs atomes d’oxygène et/ou un ou plusieurs noyaux aromatiques en C5 à C15. Procédé selon l’une quelconque des revendications précédentes, dans lequel la diamine aliphatique secondaire est choisie parmi les diamines aliphatiques acycliques comme par exemple les 1,2-diaminoéthane, 1,3-diaminopropane, 1,4-diaminobutane, 1,5-diaminopentane, l'hexaméthylène diamine, 2,2,4- et 2,4,4-triméthyl-hexaméthylène diamine, 1,7-diaminoheptane, 1,8-diaminooctane, 2-méthyl-1,8-diaminooctane, 2,2,7,7-tétraméthyl-octaméthylène diamine, 1,9-diaminonane, 5-méthyl-1,9-diaminononane, 1,10-diaminodécane, 1,1,1-diaminoundécane, 1,12-diaminododécane, 1,13-diaminothdécane, 1,14-diaminotétradécane et 2,2′-(éthylènedioxy)bis(éthyleneamine), les diamines aliphatiques cycliques comme par exemple les 1,2-bis(aminomethyl)cyclohexane, 1,3-bis(aminomethyl)cyclohexane, 1,4-bis(aminomethyl)cyclohexane, 1,2-cyclohexanediamine, 1,3-cyclohexanediamine, 1,4-cyclohexanediamine, 4,4′-diaminodicyclohexylmethane, 4,4′-methylenebis(2-methylcyclohexylamine), isophoronediamine, norbornanediamine, bis(aminomethyl)tricyclo[5.2.1.0(2,6)]decane, 3,3′-dimethyl-4,4′-diaminodicyclohexylmethane, et 4,4′-diaminodicyclohexylpropane et leurs mélanges et de préférence est l’hexaméthylènediamine. Procédé selon l’une quelconque des revendications précédentes mettant en présence au moins de l’hexaméthylènediamine et du di-anhydride de l’acide 3,4,9,10-pérylènetétracarboxylique dans un milieu solvant consistant en de l’eau. Procédé selon l’une quelconque des revendications précédentes dans lequel ladite polycondensation est réalisée en autoclave à une température de 200°C. Procédé selon l’une quelconque des revendications précédentes dans lequel l’étape (iii) est réalisée par centrifugation de la formulation contenant ledit (co)polyimide obtenu en étape (ii). Matériau (co)polyimide obtenu par le procédé défini selon l’une quelconque des revendications 1 à 9. Utilisation d’un matériau (co)polyimide tel que défini en revendication 10, à titre de matériau actif d’électrode. Electrode comprenant, à titre de matériau actif, au moins un matériau (co)polyimide tel que défini en revendication 10. Electrode selon la revendication précédente, comprenant en outre un ou plusieurs additif(s) conducteur(s) électronique(s) et/ou un ou plusieurs liant(s). Electrode selon la revendication 12 ou 13, dans laquelle ledit matériau (co)polyimide représente plus de 60% massique de la masse totale de l’électrode, en particulier de 70 % à 99 % massique, et plus particulièrement de 80 à 96 % massique de la masse totale de l’électrode. Procédé de préparation d’une électrode telle que définie selon l’une quelconque des revendications 12 à 14 comprenant au moins les étapes suivantes consistant à : (a) disposer d’une dispersion comprenant, dans un milieu aqueux ou organique, au moins un matériau (co)polyimide obtenu selon l’une quelconque des revendications 1 à 9, et éventuellement un ou plusieurs additif(s) conducteur(s) électronique(s) et/ou liant(s) ; (b) procéder au dépôt de tout ou partie de ladite dispersion (a) à la surface d’un collecteur de courant, par exemple, de type feuillard en aluminium ; et (c) évaporer ledit milieu aqueux ou organique pour former ladite électrode. Procédé de préparation d’une électrode comprenant, à titre de matériau actif, au moins un (co)polyimide comprenant au moins les étapes consistant à : (i) disposer d’une formulation contenant dans un milieu aqueux et de préférence dans de l’eau, au moins un composé aromatique polycondensé choisi parmi les acides tétracarboxyliques aromatiques polycondensés et les di-anhydrides d’acide aromatique polycondensé et au moins une diamine aliphatique secondaire, (ii) exposer ladite formulation (i) à des conditions propices à la polycondensation desdits composé(s) aromatique(s) polycondensé(s) et diamine(s) pour former ledit (co)polyimide, (iii) récupérer ledit (co)polyimide sous une forme purifiée du milieu solvant, (iv) préparer une dispersion comprenant, dans un milieu aqueux ou organique, au moins tout ou partie dudit matériau (co)polyimide isolé en (iii), et éventuellement un ou plusieurs additif(s) conducteur(s) électronique(s) et/ou liant(s), (v) procéder au dépôt de tout ou partie de ladite dispersion (iv) à la surface d’un collecteur de courant, par exemple, de type feuillard en aluminium et (vi) évaporer ledit milieu aqueux ou organique pour former ladite électrode. Procédé selon la revendication précédente dans lequel lesdits acides tétracarboxyliques aromatiques polycondensés, di-anhydrides d’acide aromatique polycondensé et diamines aliphatiques secondaires sont tels que définis selon l’une quelconque des revendications 2 à 6. Système électrochimique comprenant au moins une électrode telle que définie selon l’une quelconque des revendications 12 à 14. Système électrochimique selon la revendication précédente, caractérisé en ce qu’il s’agit d’un accumulateur électrochimique rechargeable, en particulier d’un accumulateur ou d’une batterie au lithium.